(57)【要約】 【課題】  軽量薄型で、製造プロセスを簡素化して、プロセスコストを低減するタッチパネルを提供する。【解決手段】  第１基板、前記第１基板に対向して位置され、前記第１基板または第２基板が０.３mmより小さい、または等しい厚さを有する第２基板、前記第１基板と前記第２基板の間に位置された液晶層、及び前記液晶層から離れて前記第２基板の表面上に直接形成され、パターン化透明導電層を含むタッチセンサを含むタッチパネル。【選択図】  図２B
2012133763.tif 000002
【特許請求の範囲】
【請求項１】
第１基板、
前記第１基板に対向して位置され、前記第１基板または第２基板が０.３mmより小さい、または等しい厚さを有する第２基板、
前記第１基板と前記第２基板の間に位置された液晶層、及び
前記液晶層から離れて前記第２基板の表面上に直接形成され、パターン化透明導電層を含むタッチセンサを含むタッチパネル。
【請求項２】
前記第１基板は、約０.１５mm〜０.３０mmの厚さを有する請求項１に記載のタッチパネル。
【請求項３】
前記第２基板は、約０.１５mm〜０.３０mmの厚さを有する請求項１に記載のタッチパネル。
【請求項４】
前記第１基板または前記第２基板は、個別に約０.１５mm〜０.３０mmの厚さを有する請求項１に記載のタッチパネル。
【請求項５】
前記パターン化透明導電層は、インジウムスズ酸化物（ITO）、インジウム亜鉛酸化物（IZO）、カドミウムスズ酸化物（CTO）、酸化亜鉛アルミニウム  （AZO）、インジウムスズ亜鉛酸化物（ITZO）、酸化カドミウム（CdO）、  酸化ハフニウム（HfO）、酸化インジウムガリウム亜鉛（InGaZnO）、酸化インジウムガリウム亜鉛マグネシウム（InGaZnMgO）、酸化インジウムガリウムマグネシウム（InGaMgO）、または酸化インジウムガリウムアルミニウム（InGaAlO）を含む請求項１に記載のタッチパネル。
【請求項６】
前記タッチパネルは、金属層、誘電体層、及び保護層を更に含む請求項１に記載のタッチパネル。
【請求項７】
前記パターン化透明導電層は、独立マトリクス構造（independent  matrix  structure）、または交差マトリクス構造（intersection  matrix  structures）を含む請求項１に記載のタッチパネル。
【請求項８】
交差マトリクス構造を含む前記パターン化透明導電層は、ブリッジパターン化透明導電層、またはブリッジ金属層によって接続される請求項７に記載のタッチパネル。
【請求項９】
前記タッチセンサは、堆積プロセスによって形成される請求項１に記載のタッチパネル。
【請求項１０】
前記堆積プロセスは、化学気相蒸着（CVD）プロセスまたは物理気相成長（PVD）プロセスを含む請求項９に記載のタッチパネル。
【請求項１１】
前記第１基板は、薄膜トランジスタ基板であり、且つ前記第２基板は、カラーフィルター基板である請求項１に記載のタッチパネル。
【請求項１２】
前記第２基板と前記液晶層の間に形成されたカラーフィルターとブラックマトリクスを更に含む請求項１１に記載のタッチパネル。
【請求項１３】
前記第１基板は、カラーフィルター基板であり、且つ前記第２基板は、薄膜トランジスタ基板である請求項１に記載のタッチパネル。
【請求項１４】
前記タッチパネル上に形成された偏光子、及び
前記偏光子上に形成されたカバーガラスを更に含む請求項１に記載のタッチパネル。
【請求項１５】
前記タッチパネルは、インプレーンスイッチング（IPS  LCD）、またはフリンジフィールドスイッチング（FFS  LCD）に用いられる請求項１に記載のタッチパネル。
【発明の詳細な説明】
【技術分野】
【０００１】
本発明は、パネルに関し、特に、タッチパネルに関するものである。
【背景技術】
【０００２】
家電アプリケーションは、科学技術の急速な進展でますます多様になっている。種々の電子製品において、タッチパネルは、その軽量、薄型、及び小型により携帯型電子製品（例えば、パーソナルデジタルアシスタント（PDA）または携帯電話）に広く用いられている。
【０００３】
従来、タッチセンサ及び表示パネルは、別々に製造されてから組み立てられてタッチパネルを形成してきた。タッチパネルは、抵抗膜方式、静電容量方式、及び表面弾性波方式タッチパネルなどを含むいくつかのタイプがある。
【０００４】
図１は、典型的な静電容量方式タッチパネル１０の断面概略図を表している。静電容量方式タッチパネル１０は、表示パネル２０及び表示パネル２０に対向して位置されたタッチセンサ４０を含み、接着層３０が表示パネル２０とタッチセンサ４０との間に形成される。表示パネル２０は、TFT基板２１、液晶層２３、及びカラーフィルター基板２５を含み、タッチパネル４０は、基板４１、金属層４３、絶縁層４５、インジウムスズ酸化物（ITO）層４７、及び保護層４９を含む。タッチパネル４０は、一定の厚さを有するため、典型的な静電容量方式タッチパネル１０の全体の厚さと重さを減少することは難しい。また、光線が接着層３０を通過した時、いくつかの光線は、接着層３０に通過されるが、いくつかは反射される。よって、典型的な静電容量方式タッチパネル１０の透過率は、接着層３０の存在により、低減される。また、従来の静電容量方式タッチパネル１０の表示パネル２０がタッチセンサ４０に接着された時、不整合が生じる。
【０００５】
よって、減少された厚さと重さを有し、製造プロセスを簡素化して、プロセスコストを低減するタッチパネルを開発する必要がある。
【発明の概要】
【発明が解決しようとする課題】
【０００６】
軽量薄型で、製造プロセスを簡素化して、プロセスコストを低減するタッチパネルを提供する。
【課題を解決するための手段】
【０００７】
本発明は、第１基板、前記第１基板に対向して位置され、前記第１基板または第２基板が０.３mmより小さい、または等しい厚さを有する第２基板、前記第１基板と前記第２基板の間に位置された液晶層、及び前記液晶層から離れて前記第２基板の表面上に直接形成され、パターン化透明導電層を含むタッチセンサを含むタッチパネルを提供する。
【０００８】
詳細な説明は、添付の図面と併せて以下の実施形態に説明される。
【図面の簡単な説明】
【０００９】
この開示およびその利点のより完全な理解のために、添付の図面と併せて解釈される以下の記載を参照する。
【図１】従来の断面概略図を表している。
【図２Ａ】本発明に基づくタッチパネルの断面概略図を表している。
【図２Ｂ】本発明に基づくタッチパネルの断面概略図を表している。
【図２Ｃ】本発明に基づくタッチパネルの断面概略図を表している。
【図２Ｄ】本発明に基づくタッチパネルの断面概略図を表している。
【図３Ａ】本発明に基づくタッチセンサの断面概略図を表している。
【図３Ｂ】本発明に基づくタッチセンサの断面概略図を表している。
【図４Ａ】本発明に基づくタッチパネルを形成するさまざまな段階の断面概略図を表している。
【図４Ｂ】本発明に基づくタッチパネルを形成するさまざまな段階の断面概略図を表している。
【図４Ｃ】本発明に基づくタッチパネルを形成するさまざまな段階の断面概略図を表している。
【図４Ｄ】本発明に基づくタッチパネルを形成するさまざまな段階の断面概略図を表している。
【図５Ａ】本発明に基づくタッチパネルを形成する、もう１つのさまざまな段階の断面概略図を表している。
【図５Ｂ】本発明に基づくタッチパネルを形成する、もう１つのさまざまな段階の断面概略図を表している。
【図５Ｃ】本発明に基づくタッチパネルを形成する、もう１つのさまざまな段階の断面概略図を表している。
【発明を実施するための形態】
【００１０】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００１１】
図２Aは、本発明の実施形態に基づくタッチパネル２００の断面概略図を表している。タッチパネル２００は、第１基板２１０、液晶層２２０、第２基板２３０、及びタッチセンサ２４０を含み、第２基板２３０は、第１基板２１０に対向して位置され、液晶層２２０は、第１基板２１０と第２基板２３０との間に配置される。たタッチセンサ４０を含み、接着層３０が表示パネル２０とタッチセンサ４０との間に形成される。本発明の主な特徴は、タッチセンサ２４０は、液晶層２２０から離れて、第２基板２３０の表面２３２上に直接形成されることであり、タッチセンサ２４０は、パターン化透明導電層を含む。
【００１２】
１つの実施形態では、第１基板２１０は、薄膜トランジスタ（TFT）基板であり、第２基板は、カラーフィルター基板である。より具体的に言えば、薄膜トランジスタデバイスは、第２基板２３０に近接した第１基板２１０の表面上に形成され、カラーフィルターデバイスは、第１基板２１０に近接した第２基板２３０の表面上に形成される。もう１つの実施形態では、第１基板２１０は、カラーフィルター基板であり、第２基板２３０は、薄膜トランジスタ（TFT）基板である。より具体的に言うと、カラーフィルターデバイスは、第２基板２３０に近接した第１基板２１０の表面上に形成され、薄膜トランジスタデバイスは、第１基板２１０に近接した第２基板２３０の表面上に形成される。
【００１３】
TFT基板は、サブ基板及びアレイ層を含むことができ、サブ基板の材料は、ガラス、クオーツ、プラスチック、樹脂、または他の適合する材料を含む。ガラスはサブ基板に広く用いられている。アレイ層は、薄膜トランジスタ、画素電極、スキャンライン、及びデータラインを含み得る。
【００１４】
カラーフィルター基板は、カラーフィルター層及びブラックマトリクス（BM）を含むことができ、カラーフィルター層は、赤色カラーフィルター、青色カラーフィルター、及び緑色カラーフィルターを含み、ブラックマトリクスは、異なる色のカラーフィルター層の間に形成される。
【００１５】
図２Aでは、第１基板２１０及び第２基板２３０は、約０.５mmの厚さを有し、液晶層２２０は、約２〜５μｍ  のより小さい厚さを有する。よって、タッチパネル２００の厚さは、第１基板２１０と第２基板２３０の厚さの総計に限定される。
【００１６】
もう１つの実施の形態では、第１基板２１０と第２基板２３０の厚さは、減少され得る。図２Ｂ〜２Ｄを参照下さい。薄膜化第１基板２１０aまたは薄膜化第２基板２３０aが薄膜化法（thinning  method）（例えば物理的研磨または化学エッチング法）によって提供されて形成される。
【００１７】
図２Bを参照下さい。薄膜化第１基板２１０aが提供され、０.３mmより小さい、または等しい厚さを有するが、約０.１５〜０.３０mmを有することが好ましい。
【００１８】
図２Cを参照下さい。薄膜化第１基板２３０aが提供され、０.３mmより小さい、または等しい厚さを有するが、約０.１５〜０.３０mmを有することが好ましい。
【００１９】
図２Dを参照下さい。薄膜化第１基板２１０a及び薄膜化第２基板２３０aが提供され、０.３mmより小さい、または等しい厚さを単独に有するが、約０.１５〜０.３０mmを有することが好ましい。
【００２０】
よって、図２B〜２Dのタッチパネル２００の厚さは、約０.８０〜０.３０mmに減少され、薄型の電子製品に導入する必要条件を満たす。
【００２１】
図３Aは、本発明の実施形態に基づく、第２基板２３０に形成されたタッチセンサ２４０の断面概略図を表している。タッチセンサ２４０は、パターン化透明導電層２４１、金属層２４３、誘電体層２４５、及び保護層２４７を含み、パターン化透明導電層２４１は、複数の平面パターン化透明導電層２４１a及びブリッジ（bridge）パターン化透明導電層２４１bを含む。
【００２２】
図３Aのデバイスは、次のステップによって形成される。まず、平面パターン化透明導電層２４１aは、堆積プロセス及びパターニングプロセスによって、透明層を堆積してパターニングすることで形成される。次いで、金属層２４３は、平面パターン化透明導電層２４１aの外側に、堆積プロセスによって形成される。次に、誘電体層２４５は、平面パターン化透明導電層２４１aのそれぞれの間に形成される。ブリッジパターン化透明導電層２４１bは、誘電体層２４５上に、且つ互いに電気的接続されるように設計された隣接の平面パターン化透明導電層２４１aの間に堆積される。最後に、保護層２４７が第２基板２３０、平面パターン化透明導電層２４１a、ブリッジパターン化透明導電層２４１b、金属層２４３、及び誘電体層２４５上に形成され、外部湿気及びほこり汚染から保護する。
【００２３】
図３Bは、本発明のもう１つの実施形態に基づく、第２基板２３０に形成されたタッチセンサ２４０の断面概略図を表している。タッチセンサ２４０は、パターン化透明導電層２４１、金属層２４３、誘電体層２４５、及び保護層２４７を含み、金属層２４３は、複数の平面金属層２４３a及びブリッジ（bridge）金属層２４３bを含む。
【００２４】
図３Bは、次のステップによって形成される。まず、パターン化透明導電層２４１は、堆積プロセス及びパターニングプロセスによって、透明層を堆積してパターニングすることで形成される。次いで、誘電体層２４５は、パターン化透明導電層２４１のそれぞれの間に形成される。次いで、平坦金属層２４３aは、パターン化透明導電層２４１の外側に、堆積プロセスを実行することによって形成される。次に、ブリッジ金属層２４３bは、誘電体層２４５上に、且つ互いに電気的接続されるように設計された隣接のパターン化透明導電層２４１の間に堆積される。最後に、保護層２４７が第２基板２３０、パターン化透明導電層２４１、平坦金属層２４３a、ブリッジ金属層２４３b、及び誘電体層２４５上に形成され、外部湿気及びほこり汚染から保護する。
【００２５】
注意するのは、図３Aと図３Bとの違いは、互いに電気的接続されるように設計された隣接のパターン化透明導電層２４１が図３Aのブリッジパターン化透明導電層２４１bによって、且つ図３Bのブリッジ金属層２４３bによって接続されることである。
【００２６】
パターンニングプロセスは、フォトレジストコーティング、ソフトベーキング、マスク位置合わせ、露光、後露光、フォトレジスト現像、及びハードベーキングプロセスなどを含むフォトリソグラフィープロセスを含む。これらのプロセスは、当業者にはよく知られているため、ここでは省略する。
【００２７】
パターン化透明導電層２４１は、インジウムスズ酸化物（ITO）、インジウム亜鉛酸化物（IZO）、カドミウムスズ酸化物（CTO）、酸化亜鉛アルミニウム  （aluminum  zinc  oxide；AZO）、インジウムスズ亜鉛酸化物（indium  tin  zinc  oxide；ITZO）、酸化カドミウム（cadmium  oxide；CdO）、  酸化ハフニウム（hafnium  oxide；HfO）、酸化インジウムガリウム亜鉛（indium  gallium  zinc  oxide；InGaZnO）、酸化インジウムガリウム亜鉛マグネシウム（indium  gallium  zinc  magnesium  oxide；InGaZnMgO）、酸化インジウムガリウムマグネシウム  （indium  gallium  magnesium  oxide；InGaMgO）、または酸化インジウムガリウムアルミニウム（indium  gallium  aluminum  oxide；InGaAlO）を含む。
【００２８】
１つの実施形態では、インジウムスズ酸化物（ITO）は、９０％以上の透過率を有するため、パターン化透明導電層２４１として用いられる。
【００２９】
また、パターン化透明導電層２４１は、独立マトリクス構造（independent  matrix  structure）、または交差マトリクス構造（intersection  matrix  structures）を含み得る。１つの実施形態では、ITO透明導電マトリクスは、独立マトリクスの検出素子（independent  matrix  sense  element）として用いられる。もう１つの実施形態では、２つの分離した水平（行）と垂直（列）のITO透明導電層が列と行の検出素子の交差マトリクスとして用いられる。
【００３０】
タッチセンサ２４０のパターン化透明導電層２４１は、例えば化学気相蒸着（CVD）または物理気相成長（PVD）などの堆積プロセスによって形成される。
【００３１】
１つの好ましい実施形態では、透明導電層は、第２基板２３０上に直接堆積され、パターン化されてパターン化透明導電層２４１を形成する。
【００３２】
また、図１を参照下さい。従来、表示パネル２０とタッチパネル４０は、接着剤によって一体化された。よって、タッチセンサ４０の基板４１は、特定の厚さを有し、接着層３０は、不可欠である。注意するのは、従来技術と比べると、本発明のタッチセンサ２４０は、第２基板２３０上に直接形成されるため、タッチセンサ２４０の厚さは、タッチパネルの基板（例えば図１の基板４１）及び接着層（例えば図１の接着層３０）の除去により、減少される。また、パターン化透明導電層２４１が電極として用いられる時、自己周波数を発生させる。パターン化透明導電層２４１の自己周波数は、表示パネル（第１基板２１０、液晶層２２０、及び第２基板２３０でできている）の周波数によって影響されないため、遮蔽層として用いられ得る。
【００３３】
図４A〜４Dは、本発明の実施形態に基づくタッチパネルを形成するさまざまな段階の断面概略図を表している。図４Aを参照下さい。第１基板２１０及び第２基板２３０を含む表示パネル３１０が提供され、第１基板２１０は、約d１の厚さを有し、第２基板２３０は、約d２の厚さを有し、d１及びd２は、同じまたは異なる。１つの実施形態では、第１基板２１０は、第１基板２１０または第２基板２３０の外側の周りに形成されたシーラント２１５によって、第２基板２３０に接着される。よって、第１基板２１０は、第２基板２３０に対向して位置され、開口２１７を有する密閉空間（sealing  space）２３５を形成する。
【００３４】
次いで、図４Bを参照下さい。表示パネル３１０は、薄膜化される。図４Bでは、第１基板２１０及び第２基板２３０は、薄膜化され、薄膜第１基板２１０a及び薄膜第２基板２３０aを形成するため、第１基板２１０の厚さは、d１からd３に減少され、第２基板２３０の厚さは、d２からd４に減少される。d３及びd４は、同じまたは異なる。また、もう１つの実施形態では、第１基板２１０または第２基板２３０は、薄膜化される。基板は、薄膜化法（例えば物理的研磨または化学エッチング法）によって薄膜化される。
【００３５】
注意するのは、１つの実施形態では、第１基板２１０及び第２基板２３０の厚さは、０.５mmから０.３mmに減少される。よって、表示パネル３１０の全体の厚さは、１.０mmから０.６mmに減少される。好ましい実施例では、０.４mmの薄膜表示パネル３１０aが得られる。
【００３６】
次に、図４Cを参照下さい。タッチセンサ２４０は、薄膜表示パネル３１０aの外表面２３２上に形成される。例えば、タッチセンサ２４０は、薄膜第１基板２１０aから離れて薄膜第２基板２３０aの外表面２３２上に形成される。
【００３７】
１つの実施形態では、タッチセンサ２４０は、堆積プロセスによって、薄膜第１基板２１０aから離れて薄膜第２基板２３０aの表面２３２上に直接、透明導電層を形成することで形成される。堆積プロセスは、化学気相蒸着（CVD）または物理気相成長（PVD）プロセスを含む。堆積プロセスの後、透明導電層は、パターン化されてパターン化透明導電層を形成する。パターン化透明導電層の形成後、金属層、誘電体層、及び保護層がパターン化透明導電層上に順次に形成される。
【００３８】
もう１つの実施形態では、タッチセンサ２４０は、接着層によって薄膜第１基板２１０aから離れて薄膜第２基板２３０aの表面２３２上に形成される。
【００３９】
また、図４Dのステップに進む前に、別にアニーリングステップがタッチセンサ２４０に実施され、特に、タッチセンサ２４０のパターン化透明導電層に実施される。アニーリングステップの目的は、透明導電層のシート抵抗を低減することである。
【００４０】
次いで、図４Dでは、タッチセンサ２４０を形成した後、液晶層２２０が薄膜第１基板２１０aと薄膜第２基板２３０a間の開口２１７によって密閉空間２３５内に注入される。最後に、開口２１７が密閉され、液晶が外部に漏れないように防ぐ。
【００４１】
もう１つの実施形態では、液晶層２２０は、タッチセンサ２４０を形成する前に密閉空間２３５内に注入される。例えば、注入ステップは、図４Bの薄膜化ステップの後、実施されるか、または注入ステップは、図４Aの組み立てステップの後、実施される。
【００４２】
また、液晶層２２０が高温アニールステップの後に形成された場合、高温アニールステップによって生じる液晶層２２０のカラーシフトの問題が避けられるという、別の利点が得られる。
【００４３】
図５A〜５Cは、本発明のもう１つの実施形態に基づくタッチパネルを形成する、さまざまな段階の断面概略図を表しており、同様の要素は、図４A〜４Dと同様に同じ番号によって特定され、よって、簡素化のために省略される。
【００４４】
図５Aを参照下さい。第１基板２１０及び第２基板２３０を含む表示パネル３１０が提供され、液晶層２２０が第１基板２１０と第２基板２３０の間に形成される。第１基板２１０は、約d１の厚さを有し、第２基板２３０は、約d２の厚さを有し、d１及びd２は、同じまたは異なる。
【００４５】
１つの実施形態では、第１基板２１０は、第１基板２１０または第２基板２３０の外側の周りに形成されたシーラント２１５によって、第２基板２３０に接着される。よって、第１基板２１０は、第２基板２３０に対向して位置され、開口２１７を有する密閉空間（sealing  space）２３５を形成する。次いで、液晶層２２０は、密閉空間２３５内に注入される。
【００４６】
もう１つの実施形態では、シーラント２１５は、まず、第１基板２１０の外側の周りに形成され、液晶層２２０は、液晶滴下注入（one  drop  filling；ODF）方法によって第１基板２１０上に形成されることができる。最後に、第１基板２１０と第２基板２３０は、組み立てられ、第１基板２１０及び第２基板２３０の間に液晶層２２０を形成する。また、シーラント２１５は、まず、第２基板の外側の周りに形成され、液晶層２２０は、液晶滴下注入方法によって第２基板２３０上に形成されることができる。次いで、注入ステップ及び組み立てステップは、順次に実施される。
【００４７】
次いで、図５Bを参照下さい。表示パネル３１０は、薄膜化される。図５Bでは、第１基板２１０及び第２基板２３０は、薄膜化され、薄膜第１基板２１０a及び薄膜第２基板２３０aを形成するため、第１基板２１０の厚さは、d１からd３に減少され、第２基板２３０の厚さは、d２からd４に減少される。d３及びd４は、同じまたは異なる。また、もう１つの実施形態では、第１基板２１０または第２基板２３０は、薄膜化される。基板は、薄膜化法（例えば物理的研磨または化学エッチング法）によって薄膜化される。
【００４８】
次に、図５Cを参照下さい。タッチセンサ２４０は、薄膜表示パネル３１０aの外表面２３２上に形成される。例えば、タッチセンサ２４０は、薄膜第１基板２１０aから離れて薄膜第２基板２３０aの外表面２３２上に形成される。タッチセンサの形成ステップは、図４Dと同じであるため、ここでは省略される。
【００４９】
本発明のタッチパネルの形成は、以下のステップを続けてもよい。例えば、偏光子がタッチパネル上に形成され、カバーガラスが偏光子上に形成され、第２偏光子がタッチパネルの下に形成される。他の素子は、実際の応用ニーズに応じてタッチパネルの上または下に形成される。
【００５０】
注意するのは、タッチセンサ２４０は、第２基板２３０上に直接形成されるため、タッチパネルは、“オンセル型（on-cell）タッチパネル”とも呼ばれる。動作中、ユーザーは、スタイラスまたは指によってタッチセンサ２４０をタッチでき、信号は、パターン化透明導電層２４１の容量変化を検出することで発生される。
【００５１】
注意するのは、従来技術に比べ、本発明のタッチセンサ２４０は、第２基板上２３０に直接形成されるため、タッチセンサ２４０の厚さは、タッチパネルの基板（例えば図１の基板４１）及び接着層（例えば図１の接着層３０）の除去により、減少される。また、タッチパネルの透過率も図１の接着層３０の除去により向上され、更にタッチパネルの表示品質が向上される。
【００５２】
タッチパネルの全体の厚さ及び重さは、表示パネル上にタッチセンサを直接形成し、第１基板または第２基板を薄膜化することで減少される。よって、タッチパネルは、軽量薄型の電子製品に導入する必要条件を満たすことができる。
【００５３】
本発明のタッチパネルは、例えばインプレーンスイッチング（IPS  LCD）またはフリンジフィールドスイッチング（FFS  LCD）などの液晶ディスプレイ（LCD）に用いられ得る。
【００５４】
この発明は、実施例の方法及び望ましい実施の形態によって記述されているが、本発明は、これらを限定するものではないことは理解される。逆に、種々の変更及び同様の配置をカバーするものである（当業者には明白なように）。よって、添付の請求の範囲は、最も広義な解釈が与えられ、全てのこのような変更及び同様の配置を含むべきである。
【符号の説明】
【００５５】
１０  静電容量方式タッチパネル
２０  表示パネル
２１  TFT基板
２３  液晶層
２５  カラーフィルター基板
３０  接着層
４０  タッチセンサ
４０  タッチパネル
４１  基板
４３  金属層
４５  絶縁層
４７  インジウムスズ酸化物（ITO）層
４９  保護層
２１０a  薄膜化第１基板
２００  タッチパネル
２１０  第１基板
２１０a  薄膜化第１基板
２１５  シーラント
２１７  開口
２２０  液晶層
２３０  第２基板
２３０a  薄膜化第２基板
２３２  第２基板の表面
２３５  密閉空間
２４０  タッチセンサ
２４１  パターン化透明導電層
２４１a  平面パターン化透明導電層
２４１b  ブリッジパターン化透明導電層
２４３  金属層
２４３a  平面金属層
２４３b  ブリッジ金属層
２４５  誘電体層
２４７  保護層
３１０a  薄膜表示パネル
d１〜d４  厚さ
【図１】
2012133763.tif 000003
【図２Ａ】
2012133763.tif 000004
【図２Ｂ】
2012133763.tif 000005
【図２Ｃ】
2012133763.tif 000006
【図２Ｄ】
2012133763.tif 000007
【図３Ａ】
2012133763.tif 000008
【図３Ｂ】
2012133763.tif 000009
【図４Ａ】
2012133763.tif 000010
【図４Ｂ】
2012133763.tif 000011
【図４Ｃ】
2012133763.tif 000012
【図４Ｄ】
2012133763.tif 000013
【図５Ａ】
2012133763.tif 000014
【図５Ｂ】
2012133763.tif 000015
【図５Ｃ】
2012133763.tif 000016